ПОЛИУРЕТАНОВЫЕ КОМПОЗИТЫ, ПОЛУЧЕННЫЕ С ПОМОЩЬЮ ВАКУУМНОЙ ИНФУЗИИ

1. Образующая полиуретан система, имеющая вязкость при 25°C, равную менее 600 мПас в течение не менее 30 мин, время гелеобразования при температуре окружающей среды, равное более 60 мин, и содержание воды, равное менее 0,06 мас.%, в пересчете на полную массу системы, содержащая:
a) изоцианатный компонент, имеющий вязкость при 25°C, равную от около 20 до около 300 мПас, включающий диизоцианат или полиизоцианат
и
b) взаимодействующий с изоцианатом компонент, включающий:
(i) один или большее количество полиолов, обладающих вязкостью при 25°C, равной от 20 до 850 мПас, и числом ОН, равным от около 200 до около 600,
(ii) до около 6 мас.%, в пересчете на весь взаимодействующий с изоцианатом компонент, добавки, повышающей текучесть, и
(iii) от около 2 до около 6 мас.%, в пересчете на весь взаимодействующий с изоцианатом компонент, высушивающего агента,
где сумма выраженных в мас.% количеств всех компонентов взаимодействующего с изоцианатом компонента равна 100 мас.%,
и
с) необязательно до 1 мас.% добавок, не вызывающих пенообразование,
где компоненты а) и b) взаимодействуют в таких количествах, что показатель NCO равен от 99 до 110, с образованием полиуретана, обладающего прочностью в неотвержденном состоянии, достаточной для отделения от формы при температуре окружающей среды не позднее, чем через 6 ч.
2. Система по п.1, обладающая вязкостью при 25°C, равной менее 400 мПас.
3. Система по п.1, обладающая вязкостью при 25°C, равной от 250 до 300 мПас.
4. Система по п.1, в которой b)(i) представляет собой простой полиэфирполиол.
5. Система по п.1, в которой b)(i) включает два или большее количество простых полиэфирполиолов.
6. Система по п.1, обладающая временем гелеобразования, равным более 180 мин.
7. Система по п.1, в которой изоцианатный компонент обладает вязкостью при 25°C, равной менее 100 мПас.
8. Система по п.1, в которой изоцианатный компонент включает дифенилметандиизоцианат (ДМД) или полимерный ДМД.
9. Система по п.1, в которой b)(i) обладает вязкостью при 25°C, равной от 600 до 700 мПас.
10. Система по п.1, в которой b)(i) включает полиол, обладающий вязкостью при 25°C, равной от 50 до 75 мПас.
11. Система по п.1, в которой взаимодействующий с изоцианатом компонент b) обладает средним количеством функциональных групп, равным от 2 до 3.
12. Система по п.1, в которой компоненты а) и b) взаимодействуют в таких количествах, что показатель NCO равен около 1,02.
13. Способ изготовление упрочненного волокном полиуретанового композита из системы по п.1 с помощью вакуумной инфузии, включающий:
1) дегазацию каждого из компонентов а) и b),
2) объединение дегазированных компонентов а) и b) с получением образующей полиуретан реакционной смеси,
3) воздействие создаваемого вакуумом давления на сухой упрочняющий волоконный материал, так что в упрочняющий волоконный материал путем инфузии вводится образующая полиуретан реакционная смесь.
14. Способ по п.13, в котором упрочняющий волоконный материал включает: стекловолокна, углеродные волокна, арамидные волокна и/или базальтовые волокна.
15. Упрочненный волокном полиуретановый композит, полученный способом по п.13.
16. Упрочненный волокном полиуретановый композит по п.15, обладающий усталостной прочностью при растяжении, определенной в соответствии со стандартом ASTM Е647-05, которая по меньшей мере вдвое больше, чем у упрочненного волокном эпоксидного композита.
17. Упрочненный волокном полиуретановый композит по п.16, обладающий межслоевой вязкостью разрушения, определенной в соответствии со стандартом ASTM D5528, которая по меньшей мере вдвое больше, чем межслоевая вязкость разрушения упрочненного волокном эпоксидного композита.
18. Упрочненный волокном полиуретановый композит по п.15, обладающий межслоевой вязкостью разрушения определенной в соответствии со стандартом ASTM D5528, которая по меньшей мере вдвое больше, чем межслоевая вязкость разрушения упрочненного волокном эпоксидного композита.
19. Упрочненный волокном полиуретановый композит по п.17, который находится в форме лопасти ветряной турбины.